(57)【要約】【課題】粗造形圧延における材料の反りを防止し、粗造形圧延を安定させることができる、ハット形鋼矢板の圧延方法及び粗圧延機を提供すること。【解決手段】、矩形スラブを素材として、粗圧延工程、中間圧延工程及び仕上圧延工程を経ることで、ウェブと、フランジと、腕部と、継手部と、を有する、断面形状がハット形のハット形鋼矢板を圧延製造する際に、粗圧延工程は、矩形スラブである素材を第１孔型（Ｋ９孔型７２）で圧延する第１粗圧延工程と、第１圧延工程の後、素材を第２孔型で圧延する第２粗圧延工程と、を有し、第１粗圧延工程では、素材の断面がハット形となるように曲げ成形し、ウェブの板厚と腕部の板厚とが略同一となる圧延条件で素材を延伸させ、第２粗圧延工程では、腕部の板厚よりもウェブの板厚が大きい圧延条件で、素材を延伸させる。【選択図】図７
2020189325.tif 000002
【特許請求の範囲】
【請求項１】
矩形スラブを素材として、粗圧延工程、中間圧延工程及び仕上圧延工程を経ることで、ウェブと、フランジと、腕部と、継手部と、を有する、断面形状がハット形のハット形鋼矢板を圧延製造する際に、
前記粗圧延工程は、矩形スラブである素材を第１孔型で圧延する第１粗圧延工程と、第１圧延工程の後、前記素材を第２孔型で圧延する第２粗圧延工程と、を有し、
前記第１粗圧延工程では、前記素材の断面がハット形となるように曲げ成形し、前記ウェブの板厚と前記腕部の板厚とが略同一となる圧延条件で前記素材を延伸させ、
前記第２粗圧延工程では、前記腕部の板厚よりも前記ウェブの板厚が大きい圧延条件で、前記素材を延伸させる、ハット形鋼矢板の圧延方法。
【請求項２】
前記第１粗圧延工程では、前記素材の前記ウェブの板厚に対する、前記素材の圧延方向の長さである材料長さの比が４０以上となるまで、前記素材を延伸させる、請求項１に記載のハット形鋼矢板の圧延方法。
【請求項３】
前記第１粗圧延工程では、前記ウェブの板厚に対する前記腕部の板厚の比が、０．９８以上１．０２以下となる条件で、前記素材を圧延する、請求項１または２に記載のハット形鋼矢板の圧延方法。
【請求項４】
矩形スラブを素材として、粗圧延、中間圧延及び仕上圧延を行うことで、ウェブと、フランジと、腕部と、継手部と、を有する、断面形状がハット形のハット形鋼矢板を圧延製造する圧延設備において、前記粗圧延を行う粗圧延機であって、
前記素材を圧延する第１孔型と、
前記第１孔型で圧延された前記素材を圧延する第２孔型と、
を備え、
前記第１孔型は、矩形スラブである素材の断面がハット形となるように曲げ成形可能で、前記ウェブのロール隙と前記腕部のロール隙とが略同一であり、
前記第２孔型は、前記腕部のロール隙よりも前記ウェブのロール隙が大きい、粗圧延機。
【発明の詳細な説明】
【技術分野】
【０００１】
本発明は、ハット形鋼矢板の圧延方法及び粗圧延機に関する。
【背景技術】
【０００２】
土木工事の土留め部材として用いられる鋼矢板として、図１に断面形状を示すハット形鋼矢板１がある。ハット形鋼矢板１は、ウェブ１１と、ウェブ１１の左右両側にそれぞれ形成される一対のフランジ１２と、一対のフランジ１２の左右外側にそれぞれ形成される一対の腕部１３と、一対の腕部１３の左右外側にそれぞれ形成される一対の継手部１４とを有する、断面形状がハット形となる鋼矢板である。なお、図１において、Ｈで示す上下方向の長さを高さといい、Ｗで示す左右方向の長さを幅（有効幅）という。このようなハット形鋼矢板１は、腕部１３を有することで、従来のＵ形鋼矢板よりも鋼矢板１枚での有効幅を大きくすることができることから、普及が進んでいる。
【０００３】
ハット形鋼矢板１は、例えば、図２に示す設備配列の圧延設備２ａで製造される。すなわち、スラブやブルームを素材として、この素材を加熱炉３ａで所定の温度（たとえば１３００℃）まで加熱した後、粗圧延機４ａ、中間圧延機５ａ及び仕上圧延機６ａの順に搬送され、各圧延機で所定の断面及び形状に圧延されることで製品形状となる。図２に示す圧延設備２ａは、粗圧延機４ａが１基、中間圧延機５ａが２基、仕上圧延機６ａが１基の場合であり、中間圧延は２基の中間圧延機５ａでタンデム圧延が行われる。
【０００４】
これらの圧延機には、カリバーと呼ばれる孔型が上下ロールにそれぞれ刻設されている。図３は、粗圧延に用いる孔型の例であり、上ロール及び下ロールからなる上下で一つのロール組に対し、Ｂｏｘ孔型、Ｋ８孔型及びＫ７孔型の３つの孔型が刻設されている。図３に示す孔型を用いた粗圧延では、スラブを素材として、まずＢｏｘ孔型で、スラブの幅圧下が行われ、次いで、Ｋ８孔型でスラブのハット形への曲げ変形及び厚み圧下が行われる。その後、Ｋ７孔型でさらに厚み圧下が行われ、製品断面形状に近い形に造形される。粗圧延のＫ８孔型及びＫ７孔型では、それぞれ複数パスの圧延が行われている。
【０００５】
中間圧延機についても同様に、２個〜４個程度の孔型が上下で一つのロール組に刻設されており、これらの孔型での圧延が順次行われる。
仕上圧延機についても同様に、１個〜３個程度の孔型が上下で一つのロール組に刻設されており、これらの孔型での圧延が順次行われる。図４は、ハット形鋼矢板用の上下ロールの模式であり、この例では、Ｋ２孔型で最終的な厚み圧下が行われ、Ｋ１孔型で継手部の曲げ成形が行われ製品断面形状となる。
なお、中間圧延及び仕上圧延では、各孔型での圧延のパス数は、１パスが基本であり、同一孔型で圧延するパス数は、多い場合でも２，３パス程度である。
【０００６】
このようにして圧延されるハット形鋼矢板１は、近年の鋼材の断面性能向上の要求とともに、大型化が進んでおり、図１に示した有効幅Ｗが９００ｍｍ（従来のＵ形鋼矢板は最大６００ｍｍ）で、全高さＨが３７０ｍｍ（従来のＵ形鋼矢板は最大２２５ｍｍ）となるものも開発されている。しかし、このような鋼矢板の大型化に伴い、スラブ素材から略ハット形へ粗造形を行う粗造形圧延が非常に難しくなっている。
【０００７】
例えば図３に示す粗圧延用孔型での圧延では、ハット形への曲げ成形と厚み圧下を行うＫ８孔型での圧延において、図５に模式を示すような大きな上反りが発生することがある。この上反りが大きすぎると、次の圧延パスで材料をロールに噛み込ませることが困難になる。なお、図５に示すように、上反りの反り量は、長手方向で同一なウェブの上面の位置について、長手方向の両端の位置を結ぶ直線に対する、端部以外の位置の距離で最も大きくなる位置での距離として定義される。また、圧延機に付帯させている、材料を拘束・案内するガイド装置が破損する危険性もある。
【０００８】
このため、このような大型のハット形鋼矢板を圧延する際に、反りを防止するために、ロールの孔型形状・配列、厚み圧下スケジュール等を工夫して設計、設定する必要がある。
ハット形鋼矢板の粗造形圧延に関する技術として、例えば、特許文献１には、素材の断面形状を矩形断面形状と略ハット形断面形状との間の中間形状に造形する第１予備成形孔型を備えることを特徴とする、ハット形鋼矢板の圧延設備が開示されている。
【０００９】
また、特許文献２には、１又は２以上のロール対に刻設された一連の孔型を用いて、両側の腕部に非対称断面形状の継手対を有する非対称ハット型断面材を製造する方法であって、一連の孔型のうち非対称ハット型断面材を最終的に成型する仕上孔型を除く一部または全部の孔型について、少なくとも片側の腕圧下部が仕上孔型の腕圧下部とは異なる方向に傾斜しており、当該孔型によって被圧延材を圧延して中間断面材を成型し、仕上孔型によって中間断面材の継手対を曲げ加工して非対称ハット型断面材を成型することを特徴とする、非対称ハット型断面材の製造方法が開示されている。
【００１０】
さらに、特許文献３には、ハット形鋼矢板の粗造形を行うロールとして、ロール周方向溝の互いに向かい合う左右の傾斜壁のうち、上下ロールでそれぞれ異なる一方の傾斜壁に段差が形成された上下ロールにより構成され、スラブを幅方向に圧下する段差付きボックス孔型と、同じ上下ロールに、継手部の突条を形成するための突条形成溝が形成され幅圧下後スラブを厚み方向に圧下する延伸用孔型とを有し、段差付きボックス孔型の段差の溝底から測った距離は、段差により幅圧下後スラブに形成された膨らみが、幅圧下後スラブを延伸用孔型内に配置した状態で突条形成溝に合致するように決められていることを特徴とする粗圧延ロールが開示されている。
【先行技術文献】
【特許文献】
【００１１】
【特許文献１】特開２０１５−１２３４７８号公報
【特許文献２】特開２００６−３０５６０６号公報
【特許文献３】特開２００５−１４４４９７号公報
【発明の概要】
【発明が解決しようとする課題】
【００１２】
しかしながら、特許文献１に記載された圧延設備及び製造方法は、従来よりも高さが高い鋼矢板について、特に継手部の成形を安定させる圧延技術であり、粗造形における反りを防止する技術ではない。
また、特許文献２に記載されたハット形鋼矢板（非対称ハット型断面材）の製造方法は、左右非対称な継手形状の形成に起因して発生する継手部の曲がりを防止する圧延技術であり、粗造形における反りを防止する技術ではない。
【００１３】
さらに、特許文献３に記載された粗圧延ロールは、ハット形鋼矢板の継手部の成形に有効な技術であり、粗造形における反りの防止に関する技術ではない。
本発明は、上記の課題に着目してなされたものであり、粗造形圧延における材料の反りを防止し、粗造形圧延を安定させることができる、ハット形鋼矢板の圧延方法及び粗圧延機を提供するものである。
【課題を解決するための手段】
【００１４】
本発明の一態様によれば、矩形スラブを素材として、粗圧延工程、中間圧延工程及び仕上圧延工程を経ることで、ウェブと、フランジと、腕部と、継手部と、を有する、断面形状がハット形のハット形鋼矢板を圧延製造する際に、上記粗圧延工程は、矩形スラブである素材を第１孔型で圧延する第１粗圧延工程と、第１圧延工程の後、上記素材を第２孔型で圧延する第２粗圧延工程と、を有し、上記第１粗圧延工程では、上記素材の断面がハット形となるように曲げ成形し、上記ウェブの板厚と上記腕部の板厚とが略同一となる圧延条件で上記素材を延伸させ、上記第２粗圧延工程では、上記腕部の板厚よりも上記ウェブの板厚が大きい圧延条件で、上記素材を延伸させる、ハット形鋼矢板の圧延方法が提供される。
【００１５】
本発明の一態様によれば、矩形スラブを素材として、粗圧延、中間圧延及び仕上圧延を行うことで、ウェブと、フランジと、腕部と、継手部と、を有する、断面形状がハット形のハット形鋼矢板を圧延製造する圧延設備において、上記粗圧延を行う粗圧延機であって、矩形スラブである素材を圧延する第１孔型と、上記第１孔型で圧延された上記素材を圧延する第２孔型と、を備え、上記第１孔型は、素材の断面がハット形となるように曲げ成形可能で、上記ウェブのロール隙と上記腕部のロール隙とが略同一であり、上記第２孔型は、上記腕部のロール隙よりも上記ウェブのロール隙が大きい、粗圧延機が提供される。
【発明の効果】
【００１６】
本発明の一態様によれば、粗造形圧延における材料の反りを防止し、粗造形圧延を安定させることができる、ハット形鋼矢板の圧延方法及び粗圧延機が提供される。
【図面の簡単な説明】
【００１７】
【図１】ハット形鋼矢板の形状を示す断面図である。
【図２】従来の圧延設備の構成の一例を示す模式図である。
【図３】粗圧延機の上ロールと下ロールとを示す部分断面図である。
【図４】仕上圧延機の上ロールと下ロールとを示す部分断面図である。
【図５】反りが発生した粗形鋼片を示す斜視図である。
【図６】本発明の一実施形態における圧延設備の構成を示す模式図である。
【図７】第１粗圧延機の上ロールと下ロールとを示す部分断面図である。
【図８】第２粗圧延機の上ロールと下ロールとを示す部分断面図である。
【図９】材料の長さの異なる素材の圧延後の状態を示す説明図である。
【図１０】反り量が大きい場合に、噛み込み不良が発生する状態を説明する説明図である。
【図１１】Ｋ８孔型における、ウェブ厚に対する材料長さの比と反りの大きさとの関係を示すグラフである。
【発明を実施するための形態】
【００１８】
以下の詳細な説明では、本発明の完全な理解を提供するように、本発明の実施形態を例示して多くの特定の細部について説明する。しかしながら、かかる特定の細部の説明がなくても１つ以上の実施態様が実施できることは明らかである。また、図面は、簡潔にするために、周知の構造及び装置が略図で示されている。
【００１９】
＜ハット形鋼矢板の圧延方法＞
（圧延設備）
図面を参照して、本発明の一実施形態に係るハット形鋼矢板の圧延方法について説明する。本実施形態におけるハット形鋼矢板の圧延は、図６に示す圧延設備２で行われるものであり、素材である矩形スラブを、複数の圧延機で圧延することで、図１に示すハット形鋼矢板１を製造するものである。つまり、ハット形鋼矢板１は、上述のように、ウェブ１１と、一対のフランジ１２と、一対の腕部１３と、一対の継手部１４とからなるハット形の断面形状を有する鋼矢板である。また、ハット形鋼矢板１の代表寸法としては、ウェブ１１の厚み（板厚）であるウェブ厚ｔｗ０、フランジ１２の厚み（板厚）であるフランジ厚ｔｆ０、腕部の厚み（板厚）である腕部厚ｔａ０がある。矩形スラブは、長手方向に直交する断面が矩形となる鋳片である。圧延設備２は、図６に示すように、加熱炉３と、粗圧延機４と、中間圧延機５と、仕上圧延機６とを備える。
【００２０】
圧延設備２では、加熱炉３にて所定の温度に加熱された素材である矩形スラブを、粗圧延機４、中間圧延機５及び仕上圧延機６で、順に圧延することで、ハット形鋼矢板１が製造される。
粗圧延機４は、加熱炉３で加熱された矩形スラブを、長手方向に直交する断面が略ハット形の粗形鋼片へと粗造形するものであり、第１粗圧延機４１と、第２粗圧延機４２とを有する。
【００２１】
第１粗圧延機４１は、図７に示すように、鉛直方向の上下に対向して配される一つのロール組である、上ロール４１１と、下ロール４１２とを有する。上ロール４１１と下ロール４１２とには、Ｂｏｘ孔型７１及びＫ９孔型７２の２種類の孔型が刻設される。
Ｂｏｘ孔型７１は、矩形スラブである素材の幅圧下をする孔型であり、上ロール４１１と下ロール４１２とのロール隙の形状が、圧延方向からみて略方形状となる。
【００２２】
Ｋ９孔型７２は、Ｂｏｘ孔型７１で幅圧下された平板状の素材を、圧延しながら曲げ成形し、略ハット形状に成形する孔型である。Ｋ９孔型７２は、上ロール４１１と下ロール４１２とのロール隙の形状として、素材のウェブ、フランジ、腕部及び継手部に対応する形状を有する。また、Ｋ９孔型７２のロール隙について、素材のウェブ、フランジ、腕部及び継手部に対応する部位を、ウェブ相当部７２１、フランジ相当部７２２、腕部相当部７２３及び継手部相当部７２４ともいう。さらに、圧延方向からみて、ウェブ相当部７２１、フランジ相当部７２２及び腕部相当部７２３における、上ロール４１１と下ロール４１２とのロール隙（上ロール４１１と下ロール４１２とが対向する外周面の各部位での法線方向の離間距離）を、第１距離ｔｗ９、第２距離ｔｆ９及び第３距離ｔａ９という。なお、第１距離ｔｗ９〜第３距離ｔａ９は、Ｋ９孔型７２における最終圧延パス時における、上ロール４１１と下ロール４１２とのロール隙である。即ち、Ｋ９孔型７２で圧延される素材は、ハット形形状となった後に、徐々に板厚が減厚されていき、最終的に、ウェブ厚が第１距離ｔｗ９、フランジ厚が第２距離ｔｆ９、腕部厚が第３距離ｔａ９となる。また、このロール隙は、Ｂｏｘ孔型７１を除いた、ハット形の形状のすべての孔型でも同様なものとして、Ｋｉ（ｉ＝９〜１）孔型における第１距離、第２距離、第３距離をｔｗｉ、ｔｆｉ、ｔａｉとそれぞれ示す。
【００２３】
ハット形鋼矢板の場合、その断面性能を最大発揮するために、通常、製品のウェブ厚ｔｗ０、フランジ厚ｔｆ０、腕部厚ｔａ０は、ｔｗ０＞ｔａ０＞ｔｆ０と設計される。そして、この製品厚みに合わせて、各孔型における、第１距離ｔｗｉ、第２距離ｔｆｉ及び第３距離ｔａｉがそれぞれ設定される。すなわち、ウェブ厚を基準とすれば、第１距離ｔｗｉ、第２距離ｔｆｉ及び第３距離ｔａｉの関係は、（１）式及び（２）式を満たすものとして、各孔型の設計が行われる。
ｔｆｉ／ｔｗｉ≒ｔｆ０／ｔｗ０  ・・・（１）
ｔａｉ／ｔｗｉ≒ｔａ０／ｔｗ０  ・・・（２）
【００２４】
このように各孔型での厚みを設計することで、中間圧延や仕上圧延において、各部の厚み圧下率を揃えることができる。各部の厚み圧下率が揃わないと、特に中間圧延や仕上圧延において、フランジが波打つ「フランジ波」の発生や、大きな上反り、下反りの発生、といった不具合が生じる。また、第１距離ｔｗｉ、第２距離ｔｆｉ及び第３距離ｔａｉは、圧延方向の下流側になるほど徐々に小さくなり、最下流側の孔型である第１孔型のものが最も小さくなるように設計される。
【００２５】
このような従来の孔型に対して、本実施形態では、第９孔型７２の第１距離ｔｗ９と第３距離ｔａ９とは、略同一な距離であるとする。ここで、略同一とは、第１距離ｔｗ９と第３距離ｔａ９とが、同じ距離であることが好ましいが、継手部１４の減面率を考慮して、第１距離ｔｗ９に対する第３距離ｔａ９の比を、０．９８以上１．０２以下としてもよい。第１距離ｔｗ９に対する第３距離ｔａ９の比が０．９８未満となる場合、後述するように、ウェブ１１の圧下量に対して、腕部１３の圧下量が大きくなるため、上反りが発生しやすくなる。また、第１距離ｔｗ９に対する第３距離ｔａ９の比が１．０２超となる場合、上反りとは反対方向の反りである「下反り」が大きくなり、圧延機のガイドや素材を搬送するテーブルローラに素材が突っかかる問題が発生する可能性がある。
【００２６】
第２粗圧延機４２は、図８に示すように、鉛直方向の上下に対向して配される一つのロール組である、上ロール４２１と、下ロール４２２とを有する。上ロール４２１と下ロール４２２とには、Ｋ８孔型７３及びＫ７孔型７４の２種類の孔型が刻設される。
Ｋ８孔型７３は、Ｋ９孔型７２で圧延された素材を圧延する孔型である。また、Ｋ７孔型７４は、Ｋ８孔型７２で圧延された素材を圧延する孔型である。Ｋ８孔型７３及びＫ７孔型７４は、ロール隙の形状が、圧延方向からみてハット形であり、各部位のロール隙がＫ９孔型７２のものから徐々に小さくなるように設定される。また、Ｋ８孔型７３は、製品形状と同様に、第１距離ｔｗ８よりも、第３距離ｔａ８が小さくなるように設定される。ここで、第１距離ｔｗ８に対して第３距離ｔａ８をどの程度小さくするかは、製品形状に応じて設定されるものであり、（２）式を満たすように設定されることが好ましいが、継手部等の造形を考慮して数％程度の調整が行われてもよい。なお、通常の製品形状では、第１距離ｔｗ８に対する第３距離ｔａ８の比は０．９８未満となり、Ｋ９孔型７２よりもＫ８孔型７３の方が小さいものとなる。また、第１距離ｔｗ８、第２距離ｔｆ８及び第３距離ｔａ８は、（１）式及び（２）式を満たすように設定されることが好ましい。なお、Ｋ７孔型７４についても、Ｋ８孔型７３と同様に、第１距離ｔｗ７、第２距離ｔｆ７及び第３距離ｔａ７が設定されることが好ましい。さらに、粗圧延で最後に用いられるＫ７孔型７４のロール隙の形状は、最終製品の形状・寸法に応じた所定の粗形鋼片の形状と同じとなる。Ｋ７孔型７４は、図２に示す、従来の粗圧延機４ａでのＫ７孔型と同じ形状となる。つまり、粗圧延機４で圧延された素材の断面形状は、粗圧延機４ａで圧延されたものと同じ形状となる。
【００２７】
中間圧延機５は、粗圧延機４で圧延された素材を圧延するものであり、２個の孔型がそれぞれ刻設された、二つのロール組を有する。つまり、中間圧延機５は、４個の孔型を有するものであり、これらの孔型をＫ６孔型〜Ｋ３孔型と称する。なお、中間圧延機５は、図２に示す従来の中間圧延機５ａと同じものである。
仕上圧延機６は、中間圧延機５で圧延された素材を圧延するものであり、２個の孔型が刻設された、一つのロール組を有する。つまり、仕上圧延機６は、２個の孔型を有するものであり、これらの孔型をＫ２孔型〜Ｋ１孔型と称する。なお、仕上圧延機６は、図２に示す従来の仕上圧延機６ａと同じものである。
【００２８】
（圧延方法）
本実施形態に係るハット形鋼矢板１の圧延方法では、まず、加熱炉３にて、素材である矩形スラブを所定の温度まで加熱する（加熱工程）。
加熱工程の後、矩形スラブを加熱炉３から抽出し、粗圧延機４で粗圧延を行う（粗圧延工程）。
粗圧延工程では、はじめに、第１粗圧延機４１のＢｏｘ孔型７１で矩形スラブを圧延することで、矩形スラブの幅圧下を行う（幅圧下工程）。Ｂｏｘ孔型７１での圧延は、矩形スラブの幅が所定のものとなるまで、複数パス行われてもよい。
【００２９】
粗圧延工程では、幅圧下工程の後、幅圧下された素材が、第１粗圧延機４１のＫ９孔型７２で圧延される（第１粗圧延工程）。第１粗圧延工程では、素材が複数パスの圧延によって、素材の断面がハット形となるように、曲げ成形され、厚みの圧下が行われる。Ｋ９孔型７２での圧延では、一例として、平板状の素材を曲げ成形することでハット形とする圧延を２パス〜４パス行い、その後、厚み圧下を行う圧延を１パス以上行うようにしてもよい。
第１粗圧延工程の曲げ成形では、上ロール４１と下ロール４２とのロール間隔を調整し、ロール隙のウェブの距離を、素材の厚みよりも大きくした条件で圧延を行うことで、素材が曲げ成形される。
【００３０】
そして、第１粗圧延工程では、Ｋ９孔型７２の第１距離ｔｗ９と第３距離ｔａ９とが略同じ距離として設定されているため、厚みの圧下時において、素材のウェブの板厚であるウェブ厚と腕部の板厚である腕部厚とが略同一となる圧延条件で圧延が行われる。なお、厚み圧下の圧延が複数パス行われる場合、最初の圧延パスでは、上ロール４１と下ロール４２とのロール間隔を調整し、ウェブ、フランジ及び腕部におけるロール隙を、第１距離ｔｗ９〜第３距離ｔａ９よりも大きくした状態で圧延が行われ、圧延が進むに従い、ロール隙が徐々に狭くなるようにロール間隔が調整される。そして、Ｋ９孔型７２での最後の圧延パスでは、ウェブ、フランジ及び腕部におけるロール隙が、第１距離ｔｗ９〜第３距離ｔａ９となる圧延条件で圧延が行われる。この際、厚みの圧下が行われるすべての圧延パスにおいて、ウェブのロール隙と腕部のロール隙とが略同一となる条件で圧延が行われる。
【００３１】
粗圧延工程にて製造される粗形鋼片は、ハット形鋼矢板１の製品形状から、ウェブに対して腕部の板厚が薄いものとなる。しかし、素材の矩形スラブは、板厚が均一なものであることから、一般的には、粗圧延で厚みの圧下が行われる場合には、ウェブに対して腕部の圧下量が大きくなる。腕部の圧下量が大きくなると、ウェブに対して腕部の材料長さが大きくなることから、素材の上反りが発生しやすくなる。これに対して、第１粗圧工程では、素材のウェブ厚と腕部厚とが略同一となる圧延条件で圧延が行われるため、ウェブと腕部とで圧下量が略同一となり、上反りの発生が抑制される。
【００３２】
また、第１粗圧延工程では、Ｋ９孔型７２での圧延が、素材のウェブ厚に対する、素材の圧延方向の長さである材料長さの比が４０以上となるまで行われることが好ましい。ここで、本発明者らは、粗圧延工程における上反りの発生し易さには、上記のウェブと腕部との圧下量の違いが大きく影響するが、この他の要因として、素材の材料長さとウェブ厚との関係も影響することを知見した。
【００３３】
図９には、粗圧延直後の素材の上反りを側面からみた模式図を示す。また、図９において、Ａ、Ｂ及びＣは、材料長さの異なる素材を示し、各素材の材料長さは、素材Ｃ＞素材Ｂ＞素材Ａとなる。図９に示すように、材料長さが短いほど、反りが大きくなることがわかる。これは、材料長さが長いほど自重による下方向への力が付加され易くなり、上反りが抑制されるためである。また、上反りが発生した素材の次パスの圧延前には、素材と圧延機との関係は図１０に示す状態となる。図１０に示すように、反り量が大きくなると、素材の圧延方向の先端側の高さが圧延機のロール隙の高さよりも大きくなるために、素材の圧延機への噛み込みができなくなる。さらに、リバース圧延では、材料の尾端側から圧延することになるため、上反りが発生した場合には、この尾端側の高さがロール隙に対して非常に高い位置となるため、噛み込み不良となる可能性が高くなる。
【００３４】
図１１には、図２に示す従来の圧延設備２ａで圧延した、製品高さが３００ｍｍとなるハット形鋼矢板（２５Ｈ）について、Ｋ８孔型での圧延前の素材のウェブ厚に対する材料長さの比と、Ｋ８圧延後の素材の反りの大きさとの関係を調査した結果を示す。なお、反りについては、図１０に示す反り量を、上ロールと下ロールとの平均径で除して無次元化した値を用いた。また、図１１では、反りの発生により、次パスの噛み込みができなかった場合を「×」とし、次パスの噛み込みができた場合を「○」としてそれぞれ示している。図１１に示すように、ウェブ厚に対する材料長さの比が大きくなると反りが小さくなり、噛み込み不良の発生が抑制されることが確認できた。この調査の例では、ウェブ厚に対する材料長さの比が４０以上となることで、次パスの圧延において噛み込み不良が発生することなく、安定して圧延ができることが確認できた。なお、ウェブ厚に対する材料長さの比をこの範囲とすることによる反り低減の効果は、２５Ｈの大きさのハット形鋼矢板に限らず、他の大きさのものについても同様に得られるものである。
【００３５】
粗圧延工程では、第１粗圧延工程の後、Ｋ９孔型７２で圧延された素材が、第２粗圧延機４２のＫ８孔型７３で圧延される（第２粗圧延工程）。上述のように、Ｋ８孔型７３は、第１距離ｔｗ８よりも、第３距離ｔａ８が小さくなるように設定される。このため、第２粗圧延工程では、素材は、腕部厚よりもウェブ厚が大きい圧延条件で延伸される。つまり、第２粗圧延工程では、ウェブよりも腕部の圧下量が大きい条件で、厚みの減圧が行われる。このような圧延条件では、上述のように、腕部の圧下量がウェブよりも大きいため、上反りが発生しやすいものとなる。しかし、本実施形態では、第１粗圧延工程にて、ウェブ厚と腕部厚との圧下量が略同一の圧延条件で素材が延伸されているため、第２粗圧延工程で圧延される素材は、上反りがなく、材料長さが長い状態となる。このため、第２粗圧延工程では、圧延後の素材に上反りが発生しにくいものとなる。第２粗圧延工程では、Ｋ８孔型７３での圧延が複数パス行われてもよい。この場合、素材が徐々に減厚されていき、最終的に、素材のウェブ厚、フランジ厚及び腕部厚が、第１距離ｔｗ８、第２距離ｔｆ８及び第３距離ｔａ８とそれぞれ同じものとなるまで圧延が行われる。
【００３６】
粗圧延工程では、第２粗圧延工程の後、Ｋ８孔型７３で圧延された素材が、第２粗圧延機４２のＫ７孔型７４で圧延される（第３粗圧延工程）。上述のように、Ｋ７孔型７４は、第１距離ｔｗ７よりも、第３距離ｔａ７が小さくなるように設定される。このため、第３粗圧延工程では、第２粗圧延工程と同様に、素材は、腕部厚よりもウェブ厚が大きい圧延条件で延伸される。しかし、第３粗圧延工程では、第２粗圧延工程で延在され材料長さが長い素材を圧延するため、上反りが発生しにくいものとなる。第３粗圧延工程では、Ｋ７孔型７４での圧延が複数パス行われてもよい。この場合、素材が徐々に減厚されていき、最終的に、素材のウェブ厚、フランジ厚及び腕部厚が、第１距離ｔｗ７、第２距離ｔｆ７及び第３距離ｔａ７とそれぞれ同じものとなるまで圧延が行われる。第３粗圧延工程後の素材の形状は、粗形鋼片として設定される形状である。第３粗圧延工程後の素材のウェブ厚は、製品のウェブ厚の２倍程度とすることが好ましい。このようにすることで、中間圧延での圧下率を、一定以上でかつ過度とならない適正なものとすることができ、中間圧延での圧延負荷の上昇を抑えることができる。また、継手部を中心とした造形性を向上させることができる。素材である矩形スラブとしては、厚みが２００ｍｍ〜２５０ｍｍのものを用いることが一般的であり、このスラブの厚みが粗圧延前のウェブ厚に相当する。例えば、製品のウェブ厚が１５ｍｍである場合、粗圧延工程では、第１粗圧延工程〜第３粗圧延工程にて、ウェブ厚を２００ｍｍ〜２５０ｍｍから、３０ｍｍ程度まで減厚するように圧延が行われることが好ましい。この場合、第２粗圧延工程及び第３粗圧延工程では、圧延パス数は特に限定されないが、第２粗圧延工程で素材のウェブ厚を４０ｍｍ程度にまで減厚した後は、第３粗圧延工程を行うことが好ましい。このようにすることで、粗圧延工程の後半での各部の厚み圧下バランスを揃えることができ、反りを防止することができる。
【００３７】
粗圧延工程の後、粗圧延された素材を中間圧延機５で圧延する、中間圧延を行う（中間圧延工程）。中間圧延工程では、中間圧延機５の２つのロール組に２個ずつ刻設されたＫ６孔型〜Ｋ３孔型の４個の孔型で素材が圧延される。なお、中間圧延は、２つのロール組でタンデム圧延されることで行われる。また、中間圧延工程では、各孔型の圧延パス数は、複数パスとしてもよいが、ウェブ厚が２０ｍｍ以下と薄くなる圧延では、圧延パス数を１パスとすることが好ましい。ウェブ厚が薄い条件では、同じ孔型で２パス以上の圧延を行うと、２パス目以降では断面内の各部位の圧下量が等しくなるため、厚みの薄い部分ほど圧下率が大きくなる。このため、反りやねじれが発生する原因となる。中間圧延工程では、Ｋ３孔型で圧延された後の最終的なウェブ厚を、製品のウェブ厚よりも０．３ｍｍ〜１ｍｍ程度厚いものとすることが好ましい。例えば、製品のウェブ厚が１５ｍｍである場合、中間圧延工程では、ウェブ厚を３０ｍｍ程度から１５．５ｍｍ程度に減厚するように圧延が行われることが好ましい。また、この場合、初めに用いられるＫ６孔型での圧延パス数を２パスとし、その後に用いられるＫ５孔型〜Ｋ３孔型での圧延パス数を１パスとすることが好ましい。
【００３８】
中間圧延工程の後、中間圧延された素材を仕上圧延機６で圧延する、仕上圧延を行う（仕上圧延工程）。仕上圧延工程では、仕上圧延機６に刻設されたＫ２孔型〜Ｋ１孔型の２個の孔型でそれぞれ圧延される。なお、仕上圧延工程では、各孔型の圧延パス数は、中間圧延工程でのウェブ厚が２０ｍｍ以下での圧延と同じ理由から、圧延パス数を１パスとすることが好ましい。仕上圧延では、各孔型での圧下量は、１ｍｍ以下とすることが好ましい。仕上圧延を圧下量が１ｍｍ以下の軽圧下とすることで、製品の厚み寸法精度を向上させることができる。仕上圧延工程で圧延された素材は、製品のハット形鋼矢板１となる。
【００３９】
＜変形例＞
以上で、特定の実施形態を参照して本発明を説明したが、これら説明によって発明を限定することを意図するものではない。本発明の説明を参照することにより、当業者には、開示された実施形態とともに種々の変形例を含む本発明の別の実施形態も明らかである。従って、特許請求の範囲に記載された発明の実施形態には、本明細書に記載したこれらの変形例を単独または組み合わせて含む実施形態も網羅すると解すべきである。
【００４０】
例えば、上記実施形態では、粗圧延機４にＫ７孔型７４を設けるとしたが、本発明はかかる例に限定されない。例えば、中間圧延機５にＫ７孔型７４を設けてもよい。
また、スラブの幅圧下の必要がないようであれば、粗圧延機４には、Ｂｏｘ孔型７１が設けられなくてもよい。
さらに、上記実施形態では、粗圧延機４が第１粗圧延機４１と第２粗圧延機４２との２つのロール組を有するとしたが、本発明はかかる例に限定されない。例えば、Ｂｏｘ孔型７１及びＫ９孔型７２、Ｋ８孔型７３及びＫ７孔型７４が、１つのロール組に刻設可能であるならば、粗圧延機４は１つのロール組を有するものとしてもよい。また、Ｋ７孔型７４は、粗圧延機４ではなく中間圧延機５に設けられるようにしてもよい。
【００４１】
＜実施形態の効果＞
（１）本発明の一態様に係るハット形鋼矢板１の圧延方法は、矩形スラブを素材として、粗圧延工程、中間圧延工程及び仕上圧延工程を経ることで、ウェブ１１と、フランジ１２と、腕部１３と、継手部１４と、を有する、断面形状がハット形のハット形鋼矢板１を圧延製造する際に、粗圧延工程は、矩形スラブである素材を第１孔型（Ｋ９孔型７２）で圧延する第１粗圧延工程と、第１圧延工程の後、素材を第２孔型（Ｋ８孔型７３）で圧延する第２粗圧延工程と、を有し、第１粗圧延工程では、素材の断面がハット形となるように曲げ成形し、ウェブの板厚と腕部の板厚とが略同一となる圧延条件で素材を延伸させ、第２粗圧延工程では、腕部の板厚よりもウェブの板厚が大きい圧延条件で、素材を延伸させる、ハット形鋼矢板の圧延方法。
【００４２】
上記（１）の構成によれば、第１粗圧延工程にて、ウェブと腕部との厚みを略同一とした圧延条件で圧延をすることで、上反りの発生を抑えることができる。これにより、圧延時の噛み込み不良等が発生しなくなり、安定して圧延を行うことができるようになる。
【００４３】
（２）上記（１）の構成において、第１粗圧延工程では、素材のウェブの板厚に対する、素材の圧延方向の長さである材料長さの比が４０以上となるまで、素材を延伸させる。
上記（２）の構成によれば、第２粗圧延工程において、圧延前の素材の材料長さを十分に長くすることができ、腕部の圧下量をウェブよりも大きくした状態でも、次パスでの圧延において問題とならない程度に、上反りの発生を抑制することができる。
【００４４】
（３）上記（１）または（２）の構成において、第１粗圧延工程では、ウェブの板厚に対する腕部の板厚の比が、０．９８以上１．０２以下となる条件で、素材を圧延する。つまり、圧延に用いられる第１孔型は、第１距離に対する第３距離の比が、０．９８以上１．０２以下となるロール隙の形状を有するものとなる。
上記（３）の構成によれば、第１粗圧延工程において、上反りの発生を抑制しつつ、素材のウェブ厚と腕部厚とを調整することができる。
【００４５】
（４）本発明の一態様に係る粗圧延機４は、矩形スラブを素材として、粗圧延、中間圧延及び仕上圧延を行うことで、ウェブ１１と、フランジ１２と、腕部１３と、継手部１４と、を有する、断面形状がハット形のハット形鋼矢板１を圧延製造する圧延設備２において、粗圧延を行う粗圧延機４であって、素材を圧延する第１孔型（Ｋ９孔型７２）と、第１孔型で圧延された素材を圧延する第２孔型（Ｋ８孔型７３）と、を備え、第１孔型は、矩形スラブである素材の断面がハット形となるように曲げ成形可能で、ウェブのロール隙と腕部のロール隙とが略同一であり、第２孔型は、腕部のロール隙よりもウェブのロール隙が大きい。
上記（４）の構成によれば、上記（１）と同様な効果を得ることができる。
【実施例】
【００４６】
次に、本発明者らが行った実施例について説明する。実施例では、上記実施形態と同様に、図６に示す圧延設備２にて、矩形スラブを素材としてハット形鋼矢板１を製造し、粗圧延での反りの発生状況を調査した。実施例では、素材となる矩形スラブとして、幅１０５０ｍｍ、厚み２２０ｍｍ、長さ４０００ｍｍのスラブを用いた。また、ハット形鋼矢板１（２５Ｈ）の製品の寸法を、高さ３００ｍｍ、ウェブ厚１３．２ｍｍ、フランジ厚９ｍｍ、腕厚１２．４ｍｍとした。実施例の粗圧延工程では、図７及び図８に示す孔型を有する粗圧延機４を用いて粗圧延を行った。具体的には、幅圧下工程では、Ｂｏｘ孔型７１で２パスの圧延をすることで、スラブの幅を９６０ｍｍとした。次いで、第１粗圧延工程では、Ｋ９孔型７２で６パスの圧延を行い、ウェブ厚及び腕厚をともに１２０ｍｍに減厚した。さらに、第２粗圧延工程では、Ｋ８孔型７３で６パスの圧延を行い、ウェブ厚を４０ｍｍ、腕厚を３７．６ｍｍに減厚した。その後、第３粗圧延工程では、Ｋ７孔型７４で２パスの圧延を行い、素材のウェブ厚を２７ｍｍ、腕厚を２５．４ｍｍに減厚した。
【００４７】
また、比較のために、図２に示す従来の孔型を有する圧延設備２でも同様に粗圧延を行い、反りの発生状況を調査した（比較例１）。さらに、上記実施形態と同様な圧延設備について、第１距離ｔｗ９と第３距離ｔａ９との比率を、製品厚と同じとしたＫ９孔型を用いて粗圧延を行った（比較例２）。比較例１及び比較例２における、スラブや製品のハット形鋼矢板、粗形鋼片の寸法は、実施例と同じである。
【００４８】
比較例１では、実施例と同様に、幅圧下工程までを行った後、Ｋ８孔型で８パスの圧延を行い、素材のウェブ厚を６０ｍｍ、腕部厚を５６．４ｍｍに減厚した。次いで、Ｋ７孔型で４パスの圧延を行い、素材のウェブ厚を２７ｍｍ、腕部厚２５．４ｍｍに減厚した。
比較例２では、実施例と同様に、幅圧下工程までを行った後、Ｋ９孔型で６パスの圧延を行い、素材のウェブ厚を１２０ｍｍ、腕部厚を１１３ｍｍに減厚した。次いで、Ｋ８孔型で６パスの圧延を行い、素材のウェブ厚を４０ｍｍ、腕部厚を３７．６ｍｍに減厚した。さらに、Ｋ７孔型で２パスの圧延を行い、素材のウェブ厚を２７ｍｍ、腕部厚２５．４ｍｍに減厚した。
【００４９】
実施例、比較例１及び比較例２では、それぞれ３本ずつの素材で圧延を試みた。この結果、実施例では、Ｋ８孔型での１パス目で、反り量は５０ｍｍ〜６０ｍｍの範囲と小さく、３本とも特に問題なく圧延をすることができた。
これに対し、比較例２の２本目の圧延では、Ｋ７孔型の最終パスまでの圧延に成功したが、比較例２の１本目及び３本目の圧延では、Ｋ９孔型で厚み圧下を開始する４パス目に反り量が１８０ｍｍ〜２００ｍｍとなる非常に大きな上反りが発生し、次のパスの圧延ができなかった。
【００５０】
また、比較例１の１本目及び２本目の圧延では、Ｋ８孔型で厚み圧下を開始する４パス目に反り量が１８０ｍｍ〜２００ｍｍとなる非常に大きな上反りが発生し、次のパスの圧延ができなかった。また、比較例１の３本目の圧延では、Ｋ８孔型での５パス目の圧延に成功しＫ８孔型の圧延を完了させたが、Ｋ８孔型での最終パスである８パス目の上反りが大きく、続くＫ７孔型での圧延を完了させることができなかった。
【００５１】
以上のことから、上記実施形態に係るハット形鋼矢板１の圧延方法によれば、粗造形圧延における材料の反りを防止し、粗造形圧延を安定させることができることが確認できた。
なお、本実施例では、ハット形鋼矢板１のサイズとして高さが３００ｍｍ、製品ウェブ厚が１３．２ｍｍとなる２５Ｈについて示したが、他のサイズのハット形鋼矢板（１０Ｈ：高さ２３０ｍｍ、製品ウェブ厚１０．８ｍｍ、及び５０Ｈ：高さ３７０ｍｍ、製品ウェブ厚１７ｍｍ）でも同様の効果を確認している。
【符号の説明】
【００５２】
１  ハット形鋼矢板
１１  ウェブ
１２  フランジ
１３  腕部
１４  継手部
２  圧延設備
３  加熱炉
４  粗圧延機
４１  第１粗圧延機
４２  第２粗圧延機
４１１，４２１  上ロール
４１２，４２２  下ロール
５  中間圧延機
６  仕上圧延機
７１  Ｂｏｘ孔型
７２  Ｋ９孔型
７３  Ｋ８孔型
７４  Ｋ７孔型
７２１  ウェブ相当部
７２２  フランジ相当部
７２３  腕部相当部
【図１】
2020189325.tif 000003
【図２】
2020189325.tif 000004
【図３】
2020189325.tif 000005
【図４】
2020189325.tif 000006
【図５】
2020189325.tif 000007
【図６】
2020189325.tif 000008
【図７】
2020189325.tif 000009
【図８】
2020189325.tif 000010
【図９】
2020189325.tif 000011
【図１０】
2020189325.tif 000012
【図１１】
2020189325.tif 000013